(57)【要約】【課題】基材への加工適性に優れ、既知の抗アレルゲン組成物に比べ優れた効果を有する抗アレルゲン組成物、該抗アレルゲン組成物によって処理された繊維・不織布又は繊維・不織布製品を提供する。【解決手段】下記化学式（１）で表される化合物を含有することを特徴とする抗アレルゲン組成物とする。    【化１】2018172475.tif 000011（式中、Ｒ１、Ｒ２は水素、炭素数１〜６のアルキル基又はフェニル基であり、Ｒ１、Ｒ２は同一基であってもよい。ＭはＡｌ又はＺｎであり、ｍは２〜３である。）【選択図】なし【特許請求の範囲】
【請求項１】
下記化学式（１）で表される化合物を含有することを特徴とする抗アレルゲン組成物。
【化１】
2018172475.tif 000010
（式中、Ｒ１、Ｒ２は水素、炭素数１〜６のアルキル基又はフェニル基であり、Ｒ１、Ｒ２は同一基であってもよい。ＭはＡｌ又はＺｎであり、ｍは２〜３である。）
【請求項２】
化学式（１）で表される化合物が、ホスフィン酸アルミニウム、フェニルホスフィン酸アルミニウム、ジエチルホスフィン酸アルミニウム及びホスフィン酸亜鉛から選ばれる１種又は２種以上であることを特徴とする請求項１に記載の抗アレルゲン組成物。
【請求項３】
前記抗アレルゲン組成物が溶媒を含み、該溶媒中に化学式（１）で表される化合物が溶解又は分散していることを特徴とする請求項１又は２に記載の抗アレルゲン組成物。
【請求項４】
前記抗アレルゲン組成物がバインダー成分を含むことを特徴とする請求項１〜３のいずれか１項に記載の抗アレルゲン組成物。
【請求項５】
請求項１〜４のいずれか１項に記載の抗アレルゲン組成物によって処理されたことを特徴とする繊維・不織布又は繊維・不織布製品。
【請求項６】
前記繊維・不織布又は繊維・不織布製品における抗アレルゲン組成物中の化学式（１）で表される化合物の付着量が１〜１０ｇ／ｍ２であることを特徴とする請求項５に記載の繊維・不織布または繊維・不織布製品。
【発明の詳細な説明】
【技術分野】
【０００１】
本発明は、花粉によるアレルゲン原因物質を不活性化するため、あるいは繊維・不織布製品に対しアレルゲン原因物質を不活性化させる機能を付与するための抗アレルゲン組成物及び該組成物によって処理された繊維・不織布又は繊維・不織布製品に関する。
【背景技術】
【０００２】
近年、喘息，アトピー性皮膚炎，アレルギー性鼻炎等の様々なアレルギー疾患に多くの人が悩まされていることが顕在化している。アレルギー疾患の治療には主に抗アレルギー剤の投与とアレルゲンの除去が行われている。
アレルゲンの除去については、電気掃除機，ウェットワイパー，空気清浄機等を使用して行われているが、いずれの方法を用いても完全に除去することは不可能である。
【０００３】
また、アレルゲンを低減化あるいは除去する方法としては、タンニン酸をアレルゲンの不活性化剤として使用する方法（特許文献１）、茶抽出物、ハイドロアパタイト、エピカテキン、エピガロカテキン、エピガロカテキンガレート、没食子酸及び没食子酸と炭素数１から４までのアルコールとのエステルをアレルゲンの不活性化剤として使用する方法（特許文献２）が提案されている。しかし、これらの方法で使用される抗アレルゲン組成物は、繊維・不織布や繊維・不織布製品に付着させた場合、着色あるいは経時的に変色を起すという問題があった。
また、アルミニウム塩やアルカリ土類金属塩をアレルゲンの不活性化剤として使用する方法（特許文献３、非特許文献４）も提案されているが充分な効果を得られるものではなかった。
【先行技術文献】
【特許文献】
【０００４】
【特許文献１】特開昭６１−４４８２１号
【特許文献２】特開平６−２７９２７３号
【特許文献３】特開２００３−３３４２４０号
【非特許文献】
【０００５】
【非特許文献４】住友化学技術誌  ２００９−II  アレルゲン低減化剤の開発
【発明の概要】
【発明が解決しようとする課題】
【０００６】
本発明は、抗アレルゲン組成物として十分な効果を持ち、かつアレルゲンが付着した基材の外観を損なったり破損することなく、アレルゲンを効果的に低減化することができ得る抗アレルゲン組成物及び該組成物によって処理された繊維・不織布又は繊維・不織布製品を提供することを目的とする。
【課題を解決するための手段】
【０００７】
上記の課題を解決するための鋭意研究の結果、下記化学式（１）で表される化合物が、
ホスフィン酸カルシウム、ホスフィン酸ナトリウム、ホスフィン酸マグネシウムなどの他のホスフィン酸金属塩化合物及び硫酸アルミニウム、塩化アルミニウム、リン酸アルミニウム、水酸化アルミニウムなどのアルミニウム化合物に比べ効果が高いことを見出した。すなわち、本発明者らは下記化学式（１）で表される化合物を含む組成物がアレルゲンの不活性化に充分な効果を示し、かつ繊維・不織布への加工時に着色、変質がないことを見
出し、本発明を完成するに至った。
【０００８】
【化１】
2018172475.tif 000002
（式中、Ｒ１、Ｒ２は水素、炭素数１〜６のアルキル基又はフェニル基であり、Ｒ１、Ｒ２は同一基であってもよい。ＭはＡｌ又はＺｎであり、ｍは２〜３である。）
【０００９】
すなわち、本発明は以下のとおりである。
（１）下記化学式（１）で表される化合物を含有することを特徴とする抗アレルゲン組成物。
【００１０】
【化２】
2018172475.tif 000003
（式中、Ｒ１、Ｒ２は水素、炭素数１〜６のアルキル基又はフェニル基であり、Ｒ１、Ｒ２は同一基であってもよい。ＭはＡｌ又はＺｎであり、ｍは２〜３である。）
（２）前記抗アレルゲン組成物が溶媒を含み、該溶媒中に化学式（１）で表される化合物が溶解又は分散していることを特徴とする（１）に記載の抗アレルゲン組成物。
（３）前記抗アレルゲン組成物がバインダーを含むことを特徴とする（１）又は（２）に記載の抗アレルゲン組成物。
（４）（３）に記載の抗アレルゲン組成物によって処理されたことを特徴とする繊維・不織布又は繊維・不織布製品。
（５）前記繊維・不織布又は繊維・不織布製品における抗アレルゲン組成物中の化学式（１）で表される化合物の付着量が１〜１０ｇ／ｍ２であることを特徴とする（４）に記載の繊維・不織布または繊維・不織布製品。
【発明の効果】
【００１１】
本発明の抗アレルゲン組成物は、下記化学式（１）で表される化合物を有効成分としてなるので、基材の外観を損ったり損傷したりすることなく、アレルゲンを効果的に低減化することができる。
【００１２】
【化３】
2018172475.tif 000004
（式中、Ｒ１、Ｒ２は水素、炭素数１〜６のアルキル基又はフェニル基であり、Ｒ１、Ｒ２は同一基であってもよい。ＭはＡｌ又はＺｎであり、ｍは２〜３である。）
【発明を実施するための形態】
【００１３】
以下、本発明の抗アレルゲン組成物について実施形態を説明する。
本発明に用いられる抗アレルゲン成分は下記化学式（１）で表される化合物である。
【００１４】
【化４】
2018172475.tif 000005
（式中、Ｒ１、Ｒ２は水素、炭素数１〜６のアルキル基又はフェニル基であり、Ｒ１、Ｒ２は同一基であってもよい。ＭはＡｌ又はＺｎであり、ｍは２〜３である。）
【００１５】
上記化学式（１）で表される化合物は、通常は無色または白色の粉体であるため、製品の着色性を阻害することなく使用可能である。
本発明の抗アレルゲン成分の平均粒子径は１〜５０μｍが好ましく、特に２〜２０μｍが好ましい。平均粒子径が５０μｍを超えると、分散安定性が悪化するおそれがあり、平均粒子径が１μｍ未満だと、凝集物の発生または極度の増粘が起こるおそれがある。
【００１６】
本発明の抗アレルゲン組成物には物性を損なわない範囲で公知になっている抗アレルゲン成分を混合して用いることも可能である。抗アレルゲン成分としては、ヒドロキシ安息香酸系化合物またはその塩等、ジルコニウム塩、アルミニウム塩、アルカリ土類金属塩、希土類金属塩、カチオン系化合物等があげられる。
【００１７】
本発明の抗アレルゲン組成物は、上記有効成分の化学式（１）で表される化合物を適当な溶媒に溶解あるいは分散して液状組成物として用いられることが好ましい。
上記溶媒としては、例えば水、アルコール類（メチルアルコール、エチルアルコール、プロピルアルコール等）、炭化水素類（トルエン、キシレン、メチルナフタレン、ケロセン、シクロヘキサン等）エーテル類（ジエチルエーテル、テトラヒドロフラン、ジオキサン等）、ケトン類（アセトン、メチルエチルケトン等）、アミド類（N，N−ジメチルホルムアルデヒド等）等があげられ、これらを単独で、又はこれらの２種以上の混合物として使用することができる。
【００１８】
本発明の抗アレルゲン組成物には、アレルゲン低減化効果の有効性を阻害しない範囲において、分散剤、乳化剤、湿潤剤、増粘剤、酸化防止剤、紫外線吸収剤等の製剤用補助剤
が配合されていてもよく、また、殺ダニ剤、抗菌剤、防黴剤、消臭剤等が配合されていてもよい。
【００１９】
本発明の抗アレルゲン組成物で処理される繊維基材としては、不織布、織物、編物等が用いられ、本発明においては不織布の中に紙が含まれる。繊維素材の種類としては、特に限定されるものではなく、ポリエステル、ナイロン、ポリアクリロニトリル、ポリプロピレン、アラミド、ポリエチレン等の合成繊維、ジアセテート、トリアセテート等の半合成繊維、レーヨン、綿、麻、紙等のセルロース系繊維、羊毛、絹、羽毛等の動物性繊維、あるいはガラス繊維、炭素繊維等の無機繊維が単独、または複合された繊維であってもよい。また、処理対象の繊維・不織布又は繊維・不織布製品の目付けは３０〜３００ｇ／ｍ２が一般的であるが、特に限定されるものではない。
【００２０】
本発明の抗アレルゲン組成物を繊維、紙等に処理する際には、柔軟剤、抗菌剤、防黴剤、防虫剤、防炎剤、帯電防止剤、撥水剤、消臭剤、遠赤外線放射機能剤、紫外線吸収剤、染料、染料定着剤、保湿剤、防湿剤、涼感加工剤、マイナスイオン加工剤、芳香剤、マイクロカプセル剤等の機能加工剤と併用することも可能である。
【００２１】
本発明の抗アレルゲン組成物が対象とするアレルゲンとしては、花粉などの植物性アレルゲンがあげられる。本発明の抗アレルゲン成分は、これらのアレルゲンの特異抗体との反応を抑えることにより、アレルゲンを不活性化する。特に効果のある植物アレルゲンとしては、花粉のアレルゲンのいずれの種類でも対象となり得るが、塵中や衣類・寝具類表面に多く、アレルギー疾患の原因となるスギ花粉に特に効果がある。
【００２２】
本発明の抗アレルゲン組成物の使用用途は特に限定されるものではなく、例えば、
生活空間においてアレルゲンの温床となる生活用品等があげられる。  上記生活用品としては、例えば、畳、絨毯、床（フローリング）、家具（ソファー、布張り椅子、テーブル）、（寝具ベッド、布団、シーツ）、車内用品（シート、チャイルドシート）、キッチン用品、ベビー用品、カーテン、壁紙、タオル、衣類、ぬいぐるみ、繊維製品、マスク、空気清浄機等への使用があげられる。
また、上記使用方法としては、上記生活用品、及び上記生活用品に使用されるマットの中綿、カーペットの繊維及びその他原材料（樹脂、繊維）などにあらかじめ処理することによってもその効果を発揮することができる。また、繊維集合体（織布・不織布）等の基材含浸し、清拭シートのように使用してもよい。
さらに、建築内装材への適用も可能であり、例えば、表面処理剤、コーティング剤、塗料として使用することができる。
【００２３】
本発明の抗アレルゲン組成物を繊維、不織布等に処理する方法は、特に限定されず、例えば、パディング、コーティング、練り込み等であり、本発明の抗アレルゲン組成物を繊維、不織布等に付着せしめるバインダーは、特に限定されず、例えば、アクリル系、シリコン系、ウレタン系、塩化ビニル系樹脂等である。
また、繊維・不織布又は繊維・不織布製品における抗アレルゲン組成物中の有効成分である化学式（１）で表される化合物の付着量は、１〜１０ｇ／ｍ２、好ましくは２〜７ｇ／ｍ２、より好ましくは３〜５ｇ／ｍ２である。付着量が１ｇ／ｍ２より少ないと充分なアレルゲン低減化効果が得られず、１０ｇ／ｍ２より多いと素材の外観、風合等が損なわれる可能性があるからである。
【実施例】
【００２４】
以下に実施例、試験例により詳細に説明するが、本発明がこれらによって限定されるものではない。
【００２５】
[試験例]スギアレルゲン低減化率測定法
スギアレルゲンに対する本発明品の不活性化効力の測定をサンドイッチＥＬＩＳＡ法にて行った。その測定方法は、リン酸緩衝液で２μｇ／ｍＬに希釈したＣｒｙ Ｊ１モノクローナル抗体０１３をＥＬＩＳＡプレートに１ウェルあたり５０μＬを添加し、室温で３時間静置した。その後、０．０５％ツイーン２０を含むリン酸緩衝液で洗浄し、ブロッキング液として１％牛血清アルブミンと０．０５％ツイーン２０を含むリン酸緩衝液をＥＬＩＳＡプレートに１ウェルあたり３００μＬを添加し４℃で一晩静置した。その後、ＥＬＩＳＡプレートを０．０５％ツイーン２０を含むリン酸緩衝液で洗浄した。
【００２６】
次に、各被試験試料と２４時間接触させたリン酸緩衝液に溶解したスギ花粉アレルゲン溶液（精製スギ花粉抗原Ｃｒｙ Ｊ１  １ｎｇ／ｍＬ）５０μLを採取して添加し、室温で２時間静置した。その後、０．０５％ツイーン２０を含むリン酸緩衝液で洗浄した。１％牛血清アルブミンと０．０５％ツイーン２０を含むリン酸緩衝液で１μｇ／ｍＬに希釈したペルオキシターゼ標識Ｃｒｙ Ｊ１モノクローナル抗体０５３を１ウェルあたり５０μＬ添加し、室温で２時間静置した。その後、ＥＬＩＳＡプレートを０．０５％ツイーン２０を含むリン酸緩衝液で洗浄し、3,3',5,5'-テトラメチルベンジジン（ＴＭＢ）基質の溶液を１ウェルあたり１００μＬ添加し、室温で１０分反応させ、１Ｎ  塩酸で反応を停止させ、マイクロプレート用分光光度計で４５０nmの吸光度を測定した。
機知濃度のリン酸緩衝液で希釈したＣｒｙ Ｊ１を用いて同様に測定した検量線より測定試料のＣｒｙ Ｊ１濃度を求めた。
【００２７】
[実施例１〜７]  
下記表１に示す有効成分付着量となるようにポリエステルトロピカル（ポリエステル１００％、目付け  約１３５ｇ／ｍ２）に浸漬処理にて薬剤を付着させ、試験例にて試験を行った。該試験に基づくスギアレルゲン低減化効果を表１下段に示す。
【００２８】
【表１】
2018172475.tif 000006
【００２９】
[比較例１〜１０]  
下記表２に示す有効成分付着量となるようにポリエステルトロピカル（ポリエステル１００％、目付け  約１３５ｇ／ｍ２）に浸漬処理にて薬剤を付着させ、試験例にて試験を行った。該試験に基づくスギアレルゲン低減化効果を表２下段に示す。
【００３０】
【表２】
2018172475.tif 000007
【００３１】
[実施例８〜１１]  
下記表３に示す有効成分付着量となるように不織布（ポリエステル１００％、目付け  約４４ｇ／ｍ２）に浸漬処理にて薬剤を付着させ、試験例にて試験を行った。該試験に基づくスギアレルゲン低減化効果を表３下段に示す。
【００３２】
【表３】
2018172475.tif 000008
【００３３】
[実施例１２〜１５]  
下記表４に示す有効成分付着量となるように不織布パイル織物（ポリエステル１００％、目付け  約２８０ｇ／ｍ２）に浸漬処理にて薬剤を付着させ、試験例にて試験を行った。該試験に基づくスギアレルゲン低減化効果を表４下段に示す。
【００３４】
【表４】
2018172475.tif 000009
【産業上の利用可能性】
【００３５】
本発明の抗アレルゲン組成物は、優れたアレルゲン低減化効果があり、繊維、不織布等
の基材の外観を損ねたり損傷したりすることなく、アレルゲン低減化効果を付与することが可能である。